(57)【要約】【課題】大掛かりな設備を必要とせずに施工可能であり、且つ、耐摩耗性の向上と施工性の確保とを両立可能な耐摩耗用シート及びその製造方法、並びに耐摩耗用シートの施工方法を提供する。【解決手段】  保護対象物の耐摩耗性を向上させるための耐摩耗用シートであって、剥離フィルムと、前記剥離フィルム上に設けられ、光硬化性樹脂及び該光硬化性樹脂に担持された硬質粒子を含む樹脂層と、前記樹脂層を挟んで前記剥離フィルムとは反対側に設けられた遮光フィルムとを備える。【選択図】  図３
2015112808.tif 000002
【特許請求の範囲】
【請求項１】
保護対象物の耐摩耗性を向上させるための耐摩耗用シートであって、
剥離フィルムと、
前記剥離フィルム上に設けられ、光硬化性樹脂及び該光硬化性樹脂に担持された硬質粒子を含む樹脂層と、
前記樹脂層を挟んで前記剥離フィルムとは反対側に設けられた遮光フィルムとを備えたことを特徴とする耐摩耗用シート。
【請求項２】
前記樹脂層に埋設された形態保持用基材をさらに備えることを特徴とする請求項１に記載の耐摩耗用シート。
【請求項３】
前記硬質粒子の前記光硬化性樹脂に対する重量比が１以上６以下であることを特徴とする請求項１又は２に記載の耐摩耗用シート。
【請求項４】
前記樹脂層の厚さが１ｍｍ以上５ｍｍ以下であることを特徴とする請求項１乃至３のいずれか一項に記載の耐摩耗用シート。
【請求項５】
前記光硬化性樹脂はビニルエステル樹脂であることを特徴とする請求項１乃至４のいずれか一項に記載の耐摩耗用シート。
【請求項６】
前記硬質粒子はセラミックス粉を含むことを特徴とする請求項１乃至５のいずれか一項に記載の耐摩耗用シート。
【請求項７】
保護対象物の耐摩耗性を向上させるための耐摩耗用シートであって、
光硬化性樹脂に硬質粒子を添加して、前記光硬化性樹脂及び前記硬質粒子を含有した流動性のある樹脂組成物を調合する調合ステップと、
前記樹脂組成物を剥離フィルム及び遮光フィルムの一方の上にシート状に成形して樹脂層を得る成形ステップと、
前記樹脂層の上に前記剥離フィルム及び前記遮光フィルムの他方を貼り付ける貼着ステップとを備えることを特徴とする耐摩耗用シートの製造方法。
【請求項８】
前記調合ステップでは、前記光硬化性樹脂及び前記硬質粒子を溶媒に分散させて、流動性のある樹脂組成物を調合し、
前記成形ステップの後で、前記溶媒を揮発させることを特徴とする請求項７に記載の耐摩耗用シートの製造方法。
【請求項９】
前記成形ステップでは、前記樹脂層に形態保持用基材を埋設することを特徴とする請求項７又は８に記載の耐摩耗用シートの製造方法。
【請求項１０】
前記調合ステップでは、前記硬質粒子の前記光硬化性樹脂に対する重量比が１以上６以下となるように、前記光硬化性樹脂に前記硬質粒子を添加することを特徴とする請求項７乃至９のいずれか一項に記載の耐摩耗用シートの製造方法。
【請求項１１】
前記成形ステップでは、前記樹脂層の厚さが１ｍｍ以上５ｍｍ以下となるように、前記樹脂組成物をシート状に成形することを特徴とする請求項７乃至１０のいずれか一項に記載の耐摩耗用シートの製造方法。
【請求項１２】
保護対象物の耐摩耗性を向上させるための耐摩耗用シートを対象物に施工する方法であって、
前記耐摩耗用シートは、剥離フィルムと、前記剥離フィルム上に設けられ、光硬化性樹脂及び該光硬化性樹脂に担持された硬質粒子を含む樹脂層と、前記樹脂層を挟んで前記剥離フィルムとは反対側に設けられた遮光フィルムとを含んで構成され、
前記耐摩耗用シートから前記剥離フィルムを取り除く剥離フィルム除去ステップと、
前記剥離フィルムを前記保護対象物の保護面に貼り付ける剥離フィルム貼付ステップと、
前記剥離フィルムを前記保護対象物に貼り付けた状態で前記遮光フィルムを取り除く遮光フィルム除去ステップと、
前記遮光フィルムが取り除かれて露出した前記樹脂層に光を当てて該樹脂層を硬化させる硬化ステップとを備えることを特徴とする耐摩耗用シートの施工方法。
【発明の詳細な説明】
【技術分野】
【０００１】
本開示は、保護対象物の耐摩耗性を向上させるための耐摩耗用シート及びその製造方法、並びに耐摩耗用シートの施工方法に関する。
【背景技術】
【０００２】
一般に、風車翼や航空機翼、あるいは各種産業用プラントのファンや配管内壁面等の機器における摩耗発生部位には、機器を摩耗から保護する目的で、耐摩耗材が施工されることが多い。
【０００３】
例えば、風車翼においては、雨滴や砂塵等が翼に繰り返し衝突することによってエロージョン損傷が発生する。特に、近年の翼の大型化に伴い高周速化した翼先端では損傷度合いが大きくなり、短期間で発電効率の低下を招くことがある。そこで、翼の摩耗発生箇所に樹脂ライニング材を施工して摩耗を防いでいる。また、産業用プラントで用いられる冷却用海水配管では、砂を含んだ海水が流れることによってエロージョン損傷が発生することもある。そのため、配管内壁面にライニング材を施工して配管の減肉を防いでいる。
【０００４】
こういった用途に用いられる耐摩耗材の製造方法として、例えば特許文献１には保護対象物上に樹脂層を形成する方法が開示されている。この方法では、樹脂の粒子とセラミックス粉の混合物を保護対象物上に配置し、混合物を加熱しながら加圧することによって、セラミックス粉を含む樹脂層を保護対象物上に形成するようになっている。
【先行技術文献】
【特許文献】
【０００５】
【特許文献１】特開平３−６５３３９号公報
【発明の概要】
【発明が解決しようとする課題】
【０００６】
しかしながら、特許文献１に記載の方法は、樹脂粒子とセラミックス粉の混合物を保護対象物上に配置し、該混合物を加圧溶融するものであり、設備が整った条件下でなければ施工が難しい。よって、エロージョン損傷が発生した保護対象物の現地補修時、特許文献１に記載の方法を採用することは難しい。
【０００７】
また、特許文献１に記載の方法以外にも、セラミックス粉を含むスラリー状の樹脂組成物（塗料）を保護対象物に塗布し、保護対象物上に耐摩耗層を形成する工法も考えられる。
しかし、この工法では、高い耐摩耗性を得るためにセラミックス粉の添加量を増やすと、樹脂組成物の流動性が低下して塗布作業が困難になる。すなわち、耐摩耗性の向上と施工性の確保とを両立することは難しい。
【０００８】
本発明の少なくとも一実施形態の目的は、大掛かりな設備を必要とせずに施工可能であり、且つ、耐摩耗性の向上と施工性の確保とを両立可能な耐摩耗用シート及びその製造方法、並びに耐摩耗用シートの施工方法を提供することである。
【課題を解決するための手段】
【０００９】
本発明の少なくとも一実施形態に係る耐摩耗用シートは、
保護対象物の耐摩耗性を向上させるための耐摩耗用シートであって、
剥離フィルムと、
前記剥離フィルム上に設けられ、光硬化性樹脂及び該光硬化性樹脂に担持された硬質粒子を含む樹脂層と、
前記樹脂層を挟んで前記剥離フィルムとは反対側に設けられた遮光フィルムとを備えたことを特徴とする。
【００１０】
上記耐摩耗用シートによれば、施工上の理由からの制限をあまり受けることなく、硬質粒子の含有量を増やすことができる。すなわち、セラミックス粉を含むスラリー状の樹脂組成物（塗料）の保護対象物への塗布によって耐摩耗層を形成する工法に比べて、硬質粒子の含有量が施工性に与える影響は小さいから、耐摩耗性の向上のために耐摩耗用シートの樹脂層への硬質粒子の含有量を増大することができる。よって、耐摩耗性の向上と施工性の確保とを両立することができる。
また、光硬化性樹脂に硬質粒子を担持させて樹脂層が形成されているので、基本的には光照射のみで樹脂層を硬化させることができ、施工性を向上できる。例えば、光硬化性樹脂の代わりに、熱硬化性樹脂や熱可塑性樹脂を用いることも考えられるが、その場合、樹脂層に熱を加えるための装置が必要となるため、施工が大掛かりとなり、高所や狭所では施工が困難となる。また、均一に熱を与えることは難しいので、仕上がりがムラになりやすい。これに対して光硬化性樹脂を用いる場合、例えば自然光を用いれば施工のための大掛かりな装置を用いることなく均一に樹脂層を硬化でき、高い施工性が得られる。また、樹脂層の一方の面に遮光フィルムが設けられているので、剥離フィルムを剥がした樹脂層を保護対象物に貼り付ける間に樹脂層が硬化することを抑制できる。なお、剥離フィルムにも遮光性を持たせてもよい。さらに、樹脂層の他方の面には剥離フィルムが設けられているので、保管状態で樹脂層が他の物質に付着してしまうことを防止できる。
【００１１】
幾つかの実施形態では、前記樹脂層に埋設された形態保持用基材をさらに備える。
これにより、長尺又は大面積の耐摩耗用シートであっても、形態保持用基材によってシートの形態がある程度保たれるので、耐摩耗用シートの搬送や保護対象物への貼り付け作業が容易に行える。
【００１２】
幾つかの実施形態では、前記硬質粒子の前記光硬化性樹脂に対する重量比が１以上６以下である。
このように、硬質粒子の光硬化性樹脂に対する重量比を１以上にすることで、摩耗減量が少なく、優れた耐摩耗性を有する耐摩耗用シートを形成できる。また、硬質粒子の光硬化性樹脂に対する重量比を６以下にすることで、硬化不良部の発生を防ぐことができる。
【００１３】
幾つかの実施形態では、前記樹脂層の厚さが１ｍｍ以上５ｍｍ以下である。
樹脂層の厚さを１ｍｍ以上にすることで、耐摩耗用シートの製造時における成膜が容易になり、且つ、樹脂層の十分な耐摩耗性を確保しやすくなる。一方、樹脂層の厚さを５ｍｍ以下にすることで、樹脂層の光透過性を十分に確保し、耐摩耗用シートの施工時における樹脂層の光硬化を確実に行うことができる。
【００１４】
一実施形態において、前記光硬化性樹脂はビニルエステル樹脂である。
【００１５】
他の実施形態において、前記硬質粒子はセラミックス粉を含む。さらに、前記硬質粒子は、アルミナを含有するセラミックス粉を含んでもよい。
【００１６】
本発明の少なくとも一実施形態に係る耐摩耗用シートの製造方法は、
保護対象物の耐摩耗性を向上させるための耐摩耗用シートの製造方法であって、
光硬化性樹脂に硬質粒子を添加して、前記光硬化性樹脂及び前記硬質粒子を含有した流動性のある樹脂組成物を調合する調合ステップと、
前記樹脂組成物を剥離フィルム及び遮光フィルムの一方の上にシート状に成形して樹脂層を得る成形ステップと、
前記樹脂層の上に前記剥離フィルム及び前記遮光フィルムの他方を貼り付ける貼着ステップとを備える。
【００１７】
上記耐摩耗用シートの製造方法によって得られる耐摩耗用シートでは、施工上の理由からの制限をあまり受けることなく、硬質粒子の含有量を増やすことができる。すなわち、セラミックス粉を含むスラリー状の樹脂組成物（塗料）の保護対象物への塗布によって耐摩耗層を形成する工法に比べて、硬質粒子の含有量が施工性に与える影響は小さいから、耐摩耗性の向上のために耐摩耗用シートの樹脂層への硬質粒子の含有量を増大することができる。よって、耐摩耗性の向上と施工性の確保とを両立することができる。
また、光硬化性樹脂に硬質粒子を担持させて樹脂層が形成されているので、基本的には光照射のみで樹脂層を硬化させることができ、施工性を向上できる。また、樹脂層の一方の面に遮光フィルムが設けられているので、剥離フィルムを剥がした樹脂層を保護対象物に貼り付ける間に樹脂層が硬化することを抑制できる。なお、剥離フィルムにも遮光性を持たせてもよい。さらに、樹脂層の他方の面には剥離フィルムが設けられているので、保管状態で樹脂層が他の物質に付着してしまうことを防止できる。
【００１８】
幾つかの実施形態において、前記調合ステップでは、前記光硬化性樹脂及び前記硬質粒子を溶媒に分散させて、流動性のある樹脂組成物を調合し、前記成形ステップの後で、前記溶媒を揮発させる。
これにより、十分な量の硬質粒子を含有させることができ、耐摩耗性の優れた耐摩耗用シートを製造できる。
【００１９】
幾つかの実施形態において、前記成形ステップでは、前記樹脂層に形態保持用基材を埋設する。
これにより、長尺又は大径の耐摩耗用シートであっても、ある程度の形態保持機能を有するので容易に保護対象物の貼り付けることができる。
【００２０】
幾つかの実施形態において、前記調合ステップでは、前記硬質粒子の前記光硬化性樹脂に対する重量比が１以上６以下となるように、前記光硬化性樹脂に前記硬質粒子を添加する。
このように、硬質粒子の光硬化性樹脂に対する重量比を１以上にすることで、摩耗減量が少なく、優れた耐摩耗性を有する耐摩耗用シートを形成できる。また、硬質粒子の光硬化性樹脂に対する重量比を６以下にすることで、硬化不良部の発生を防ぐことができる。
【００２１】
幾つかの実施形態において、前記成形ステップでは、前記樹脂層の厚さが１ｍｍ以上５ｍｍ以下となるように、前記樹脂組成物をシート状に成形する。
樹脂層の厚さを１ｍｍ以上にすることで、耐摩耗用シートの製造時における成膜が容易になり、且つ、樹脂層の十分な耐摩耗性を確保しやすくなる。一方、樹脂層の厚さを５ｍｍ以下にすることで、樹脂層の光透過性を十分に確保し、耐摩耗用シートの施工時における樹脂層の光硬化を確実に行うことができる。
【００２２】
本発明の少なくとも一実施形態に係る耐摩耗用シートの製造方法は、
保護対象物の耐摩耗性を向上させるための耐摩耗用シートを対象物に施工する方法であって、
前記耐摩耗用シートは、剥離フィルムと、前記剥離フィルム上に設けられ、光硬化性樹脂及び該光硬化性樹脂に担持された硬質粒子を含む樹脂層と、前記樹脂層を挟んで前記剥離フィルムとは反対側に設けられた遮光フィルムとを含んで構成され、
前記耐摩耗用シートから前記剥離フィルムを取り除く剥離フィルム除去ステップと、
前記剥離フィルムを前記保護対象物の保護面に貼り付ける剥離フィルム貼付ステップと、
前記剥離フィルムを前記保護対象物に貼り付けた状態で前記遮光フィルムを取り除く遮光フィルム除去ステップと、
前記遮光フィルムが取り除かれて露出した前記樹脂層に光を当てて該樹脂層を硬化させる硬化ステップとを備える。
【００２３】
上記耐摩耗用シートの施工方法によれば、施工上の理由からの制限をあまり受けることなく、耐摩耗用シートの樹脂層における硬質粒子の含有量を増やすことができる。すなわち、セラミックス粉を含むスラリー状の樹脂組成物（塗料）の保護対象物への塗布によって耐摩耗層を形成する工法に比べて、硬質粒子の含有量が施工性に与える影響は小さいから、耐摩耗性の向上のために耐摩耗用シートの樹脂層への硬質粒子の含有量を増大することができる。よって、耐摩耗性の向上と施工性の確保とを両立することができる。
また、光硬化性樹脂に硬質粒子を担持させて樹脂層が形成されているので、基本的には光照射のみで樹脂層を硬化させることができ、施工性を向上できる。また、樹脂層の一方の面に遮光フィルムが設けられているので、剥離フィルムを剥がした樹脂層を保護対象物に貼り付ける間に樹脂層が硬化することを抑制できる。なお、剥離フィルムにも遮光性を持たせてもよい。さらに、樹脂層の他方の面には剥離フィルムが設けられているので、保管状態で他の物質と付着してしまうことを防止できる。
【発明の効果】
【００２４】
本発明の少なくとも一実施形態によれば、樹脂層の耐摩耗性の向上と耐摩耗用シートの施工性の確保とを両立することができる。また、光硬化性樹脂に硬質粒子を担持させて樹脂層が形成されているので、基本的には光照射のみで樹脂層を硬化させることができ、施工性を向上できる。
【図面の簡単な説明】
【００２５】
【図１】一実施形態に係る耐摩耗用シートの斜視図である。
【図２】他の実施形態に係る耐摩耗用シートの斜視図である。
【図３】（ａ）〜（ｄ）は、一実施形態における耐摩耗用シートの製造手順を示す図である。
【図４】（ａ）〜（ｅ）は、他の実施形態における耐摩耗用シートの製造手順を示す図である。
【図５】（ａ）〜（ｅ）は、一実施形態における耐摩耗用シートの施工手順を示す図である。
【発明を実施するための形態】
【００２６】
以下、添付図面に従って本発明の実施形態について説明する。ただし、実施形態として以下に記載され、あるいは、実施形態として図面で示された構成部品の寸法、材質、形状、その相対的配置等は、本発明の範囲をこれに限定する趣旨ではなく、単なる説明例にすぎない。
【００２７】
本発明の実施形態に係る耐摩耗用シートは、保護対象物の耐摩耗性を向上させるために用いられる。
以下、本発明の実施形態に係る耐摩耗用シートについて述べた後、耐摩耗用シートの製造方法、施工方法の順に説明する。
【００２８】
図１は、一実施形態に係る耐摩耗用シートの斜視図である。
同図に示すように、一実施形態において、耐摩耗用シート１は、剥離フィルム２と、樹脂層４と、遮光フィルム８とを備える。
【００２９】
剥離フィルム２は、樹脂層４の一面側に設けられ、樹脂層４から容易に剥離可能に構成される。例えば、剥離フィルム２は、シリコーンコーティングされたフィルムであってもよい。なお、剥離フィルム２は、遮光性を有していてもよい。すなわち、剥離フィルム２は、後述の光硬化性樹脂５の重合反応を促進する波長の光を吸収又は反射可能な材質で構成されている。
【００３０】
樹脂層４は、光硬化性樹脂５及び該光硬化性樹脂５に担持されたセラミックス粉６を含む。
光硬化性樹脂５は、未硬化状態又は半硬化状態であり、保護対象物への樹脂層４の貼り付けが可能な程度の粘着性（タック）を有している。光硬化性樹脂５は、特定の波長の光の照射によって重合反応が進行する樹脂であれば特に限定されないが、例えば、エポキシ樹脂や、ビニルエステル樹脂であってもよい。
セラミックス粉６はアルミナを含有してもよい。なお、セラミックス粉６の替わりに、光硬化性樹脂５よりも硬度が高い任意の硬質粒子（例えば金属粒子）を用いてもよい。
【００３１】
また、樹脂層４の厚さは、１ｍｍ以上５ｍｍ以下であってもよい。
樹脂層４の厚さを１ｍｍ以上にすることで、耐摩耗用シート１の製造時における成膜が容易になり、且つ、樹脂層４の十分な耐摩耗性を確保しやすくなる。一方、樹脂層４の厚さを５ｍｍ以下にすることで、樹脂層４の光透過性を十分に確保し、耐摩耗用シート１の施工時における樹脂層４の光硬化を確実に行うことができる。
【００３２】
さらに、セラミックス粉６の光硬化性樹脂５に対する重量比が１以上６以下であってもよい。
このように、セラミックス粉６の光硬化性樹脂５に対する重量比を１以上にすることで、摩耗減量が少なく、優れた耐摩耗性を有する耐摩耗用シート１を形成できる。また、セラミックス粉６の光硬化性樹脂５に対する重量比を６以下にすることで、硬化不良部の発生を防ぐことができる。
【００３３】
遮光フィルム８は、樹脂層４を挟んで剥離フィルム２とは反対側に設けられる。また、遮光フィルム８は遮光性を有している。遮光フィルム８は、光硬化性樹脂５の重合反応を促進する波長の光を吸収又は反射可能な材質で構成されている。さらに、遮光フィルム８は、樹脂層４から容易に剥離可能に構成されてもよい。
【００３４】
図２は、他の実施形態に係る耐摩耗用シートの斜視図である。なお、図２において、図１で説明した部位には同一の符号を付し、その詳細な説明は省略する。
同図に示すように、他の実施形態では、耐摩耗用シート１’は、剥離フィルム２と、樹脂層４及びガラス繊維１０と、遮光フィルム８とを備える。
【００３５】
樹脂層４には、形態保持用基材としてガラス繊維１０が埋設されている。なお、樹脂層４に埋設される形態保持用基材は、未硬化状態又は半硬化状態の樹脂層４の形態保持を助けることが可能な構成であれば特に限定されず、ガラス繊維１０以外の材質のものを用いてもよい。
【００３６】
ガラス繊維１０は、繊維を引き揃えた状態であってもよいし、繊維が織られた織物であってもよい。
また、ガラス繊維１０は、樹脂層４内において剥離フィルム２側に位置してもよい。このガラス繊維１０は、主に形態保持用基材として機能し、耐摩耗性への寄与度は小さいかあるいは殆どないため、保護対象物側（すなわち剥離フィルム２側）に配置することによって、耐摩耗用シート１’の耐摩耗性を損なうことなく形態保持性能を向上させることができる。
【００３７】
これにより、長尺又は大面積の耐摩耗用シート１’であっても、形態保持用基材（ガラス繊維１０）によって耐摩耗用シート１’の形態がある程度保たれるので、耐摩耗用シート１’の搬送や保護対象物２０への貼り付け作業が容易に行える。
【００３８】
以下、一実施形態に係る耐摩耗用シートの製造方法について詳述する。図３（ａ）〜（ｄ）は、一実施形態における耐摩耗用シートの製造手順を示す図である。
【００３９】
一実施形態では、最初に、図３（ａ）に示す調合ステップにて、光硬化性樹脂５にセラミックス粉６を添加して、光硬化性樹脂５及びセラミックス粉６を含有した流動性のある樹脂組成物７を調合する。このとき、光硬化性樹脂５及びセラミックス粉６を溶媒に分散させ、スラリー状の樹脂組成物７を得てもよい。また、調合ステップでは、セラミックス粉６の光硬化性樹脂５に対する重量比が１以上６以下となるように、光硬化性樹脂５にセラミックス粉６を添加してもよい。
【００４０】
次に、成形ステップにて、図３（ｂ）に示す剥離フィルム２の上に、図３（ａ）で調合した樹脂組成物７を均一の厚さとなるように引き延ばして、図３（ｃ）に示す樹脂層４を得る。なお、樹脂組成物７に溶媒が含まれている場合、剥離フィルム２上に引き延ばした樹脂組成物７から溶媒を揮発させ、樹脂層４を得てもよい。これにより、完成した耐摩耗用シート１を移動させてもシート状の形態を保持できる。なお、成形ステップでは、樹脂層４の厚さが１ｍｍ以上５ｍｍ以下となるように、樹脂組成物７をシート状に成形してもよい。
溶剤を揮発させた後、貼着ステップにて、図３（ｄ）に示すように、樹脂層４の上に遮光フィルム８を貼り付ける。
【００４１】
他の実施形態では、図４に示すように、樹脂層４に形態保持用基材であるガラス繊維１０を埋設する構成を含んでもよい。なお、図４（ａ）〜（ｄ）は、他の実施形態における耐摩耗用シートの製造手順を示す図である。
【００４２】
図４（ａ）に示す調合ステップにて、光硬化性樹脂５にセラミックス粉６を添加して、光硬化性樹脂５及びセラミックス粉６を含有した流動性のある樹脂組成物７を調合する。
次に、成形ステップにて、図４（ｂ）に示す剥離フィルム２の上に、図４（ｃ）に示すガラス繊維１０を敷く。そして、図４（ａ）で調合した樹脂組成物７を均一の厚さとなるように引き延ばして、図４（ｄ）に示す樹脂層４を得る。このように、剥離フィルム２の上にガラス繊維１０を敷いた後、樹脂組成物７を塗布することにより、ガラス繊維１０が保護対象物２０側に配置され、耐摩耗用シート１’の耐摩耗性を損なうことなく形態保持性能を向上させることができる。また、樹脂組成物７が溶媒を含む場合、剥離フィルム２上に引き延ばした樹脂組成物７から溶媒を揮発させ、樹脂層４を得てもよい。この後、貼着ステップにて、図４（ｅ）に示すように、樹脂層４の上に遮光フィルム８を貼り付ける。
【００４３】
なお、図３及び図４に示した製造方法を実施するにあたり、ロール・ツー・ロールプロセスを用いてもよいし、枚葉プロセスを用いてもよい。
ロール・ツー・ロールプロセスでは、剥離フィルム２及び遮光フィルム８をロールに巻いた状態からそれぞれ引き出し、それらを走行させながら上述の成形ステップ及び貼着ステップを行って、最後に出来あがった耐摩耗用シート１，１’をロールに巻き取る。一方、枚葉プロセスでは、耐摩耗用シート１を１枚ずつ処理する方式であり、剥離フィルム２に樹脂組成物７を塗布して樹脂層４を形成した後、樹脂層４に遮光フィルム８を貼り付ける。なお、枚葉プロセスでは、先に遮光フィルム８を敷いて、遮光フィルム８上に樹脂組成物７を塗布して樹脂層４を成形した後、樹脂層４に剥離フィルム２を貼り付けてもよい。
【００４４】
上述のようにして製造された耐摩耗用シート１，１’の保管に際しては、光硬化性樹脂の硬化が開始することを防ぐために、遮光性の袋に収容してもよい。この遮光性の袋は、光硬化性樹脂５の重合反応を促進する波長の光を吸収又は反射可能な材質で構成されている。
【００４５】
次に、図５を参照して、図１の耐摩耗用シート１又は図３に示した製造方法によって製造された耐摩耗用シート１の施工方法について説明する。
最初に、剥離フィルム除去ステップにて、図５（ａ）に示す耐摩耗用シート１の剥離シート２を剥がす。そして、剥離フィルム貼付ステップにて、図５（ｂ）に示すように、剥離シート２を剥がして露出した面が保護対象物２０の保護面２１と接するように、耐摩耗用シート１を保護対象物２０上に設置する。続いて、遮光フィルム除去ステップにて、図５（ｃ）に示すように、剥離フィルムを保護対象物２０の保護面２１に貼り付けた状態で遮光フィルム８を取り除く。そして、図５（ｄ）に示すように、硬化ステップにて、遮光フィルム８が取り除かれて露出した樹脂層４に光を当てて該樹脂層４を硬化させる。なお、樹脂層４に当てる光は、光硬化性樹脂５の重合反応を促進する波長の光が含まれていればよく、自然光であってもよいし、任意の光源から発せられた人工光であってもよい。こうして、図５（ｅ）に示すように、保護対象物２０の保護面２１上に樹脂層４からなる耐摩耗材が施工される。
【００４６】
以上説明したように、上述の実施形態によれば、施工上の理由からの制限をあまり受けることなく、セラミックス粉６の含有量を増やすことができる。すなわち、セラミックス粉を含むスラリー状の樹脂組成物（塗料）の保護対象物への塗布によって耐摩耗層を形成する工法に比べて、セラミックス粉６の含有量が施工性に与える影響は小さいから、耐摩耗性の向上のために耐摩耗用シート１の樹脂層４へのセラミックス粉６の含有量を増大することができる。よって、耐摩耗性の向上と施工性の確保とを両立することができる。
また、光硬化性樹脂５にセラミックス粉６を担持させて樹脂層４が形成されているので、基本的には光照射のみで樹脂層４を硬化させることができ、施工性を向上できる。例えば、光硬化性樹脂５の代わりに、熱硬化性樹脂や熱可塑性樹脂を用いることも考えられるが、その場合、樹脂層４に熱を加えるための装置が必要となるため、施工が大掛かりとなり、高所や狭所では施工が困難となる。また、均一に熱を与えることは難しいので、仕上がりがムラになりやすい。これに対して光硬化性樹脂５を用いる場合、例えば自然光を用いれば施工のための大掛かりな装置を用いることなく均一に樹脂層４を硬化でき、高い施工性が得られる。また、樹脂層４の一方の面に遮光フィルム８が設けられているので、剥離フィルム２を剥がした樹脂層４を保護対象物２０に貼り付ける間に樹脂層４が硬化することを抑制できる。なお、剥離フィルム２にも遮光性を持たせてもよい。さらに、樹脂層４の他方の面には剥離フィルム２が設けられているので、保管状態で樹脂層４が他の物質に付着してしまうことを防止できる。
【００４７】
ここで、耐摩耗用シート１の耐摩耗性を評価するためのテーバー摩耗試験を行った結果を以下に示す。テーバー摩耗試験とは、レコード盤のような回転台に取り付けられた試験体の上を２個の摩耗輪が転がり、連続的に摩擦することで試験体を摩耗させる試験である。この試験では、実施例として上記図２に示した製造方法により製造した耐摩耗用シート１を保護対象物２０に貼り付けた試験体と、比較例として光硬化性樹脂とセラミックス粉の混合塗料を保護対象物に塗布した試験体とを対象として、日本工業規格ＪＩＳＫ７２０４に準拠して、テーバー摩耗試験を行った。
【００４８】
この試験では、光硬化性樹脂として光硬化性ポリエステル樹脂を用い、セラミックス粉として粒度番号＃２０００のアルミナを用いた。
比較例では、光硬化性ポリエステル樹脂：セラミックス粉＝１００：１５０の配合比で混合して塗料を作製した。この塗料を保護対象物の保護面に厚さ２ｍｍとなるように塗布し、塗布面からの照射距離２００ｍｍに配置したＵＶランプ（１０００Ｗ）で２０分間紫外線を照射した後、後述の摩耗試験を行った。
一方、実施例では、光硬化性ポリエステル樹脂：セラミックス粉＝１００：３５０の配合比で混合して樹脂組成物を作製した。そして、樹脂組成物を剥離フィルム上に引き延ばして厚さ２ｍｍの樹脂層を成形し、樹脂層の上に遮光フィルムを張り付けて耐摩耗性シート１を製造した。この耐摩耗性シート１の剥離フィルム２を剥がした状態で保護対象物２０の保護面２１の貼り付け、遮光フィルム８を剥がした後、比較例と同様の条件、すなわち、塗布面からの照射距離２００ｍｍに配置したＵＶランプ（１０００Ｗ）で２０分間紫外線を照射した後、後述の摩耗試験を行った。
【００４９】
摩耗試験では、荷重１０００ｍｇ、回転数１０００ｃｙｃｅの摩耗輪ＣＳ−１７を備えた試験機を用いて、試験対象に荷重を加えた時の摩耗輪によるシートの摩耗減量を測定した。その結果、比較例である混合塗料を塗布した保護対象物では、摩耗減量が８０ｍｇであったのに対し、実施例である耐摩耗性シート１を貼り付けた保護対象物では摩耗減量が１３２ｍｇであった。比較例と実施例の摩耗減量の差は、セラミックス粉の含有量に起因すると考えられる。すなわち、実施例では、耐摩耗性シート１を作製することによってセラミックス粉を多量に含有させることができたため、摩耗減量の大幅な低下を達成出来たものと考えられる。したがって、実施例の耐摩耗性シート１は、耐摩耗性を極めて高くすることができ、有用であると判断できる。
【００５０】
以上、本発明の実施形態について詳細に説明したが、本発明はこれに限定されず、本発明の要旨を逸脱しない範囲において、各種の改良や変形を行ってもよいのはいうまでもない。
【００５１】
なお、本発明の実施形態で説明した耐摩耗用シートは、風車翼、回転翼航空機の回転翼、固定翼航空機の固定翼（主翼、尾翼、補助翼等）、各種産業用プラントの軸流ファンや配管内壁面等のように、各種の摩耗箇所、特にエロージョン損傷した摩耗箇所に適用できる。
【符号の説明】
【００５２】
１              耐摩耗用シート
２              剥離フィルム
４              樹脂層
５              光硬化性樹脂
６              セラミックス粉
７              樹脂組成物
８              遮光フィルム
１０            ガラス繊維
２０            保護対象物
２１            保護面
【図１】
2015112808.tif 000003
【図２】
2015112808.tif 000004
【図３】
2015112808.tif 000005
【図４】
2015112808.tif 000006
【図５】
2015112808.tif 000007